(57)【要約】環境に配慮した撥水性織物であって優れた撥水性を有する撥水性織物、および該撥水性織物を用いてなる衣料を提供する。Ｓ方向のトルクを有する仮撚捲縮加工糸とＺ方向のトルクを有する仮撚捲縮加工糸とを含む複合糸を経糸または緯糸に配して織物を得た後、該織物に、パーフルオロオクタン酸およびパーフルオロオクタンスルホン酸の合計濃度が０〜５ｎｇ／ｇのフッ素系撥水剤を付着させる。【特許請求の範囲】
【請求項１】
パーフルオロオクタン酸およびパーフルオロオクタンスルホン酸の合計濃度が０〜５ｎｇ／ｇのフッ素系撥水剤が織物に付着してなる撥水性織物であって、
Ｓ方向のトルクを有する仮撚捲縮加工糸とＺ方向のトルクを有する仮撚捲縮加工糸とを含む複合糸を含むことを特徴とする撥水性織物。
【請求項２】
前記複合糸を構成する繊維の単糸繊度が１ｄｔｅｘ以下である、請求項１に記載の撥水性織物。
【請求項３】
前記複合糸において、フィラメント数が５０本以上である、請求項１に記載の撥水性織物。
【請求項４】
前記複合糸の捲縮率が１３％以上である、請求項１に記載の撥水性織物。
【請求項５】
前記複合糸に、インターレースの個数３５〜９０個／ｍでインターレース加工が施されている、請求項１に記載の撥水性織物。
【請求項６】
織物のカバーファクターが１５００〜２８００の範囲内である、請求項１に記載の撥水性織物。
【請求項７】
織物にカレンダー加工が施されている、請求項１に記載の撥水性織物。
【請求項８】
蓮の葉状の微細な凹凸が織物表面に形成されている、請求項１に記載の撥水性織物。
【請求項９】
ＪＩＳ  Ｌ  １０１８により測定した、織物の嵩高性が１．３０以上である、請求項１に記載の撥水性織物。
【請求項１０】
織物の撥水ころがり角度が２２度以下である、請求項１に記載の撥水性織物。
【請求項１１】
請求項１〜９のいずれかに記載の撥水性織物を用いてなる衣料。
【発明の詳細な説明】
【技術分野】
【０００１】
本発明は、環境に配慮した撥水性織物であって優れた撥水性を有する撥水性織物、および該撥水性織物を用いてなる衣料に関する。
【背景技術】
【０００２】
従来、スポーツ衣料、カジュアル衣料、傘地などの分野で撥水性を有する布帛が求められており、フッ素系撥水剤などの撥水剤を布帛に付着させることが行われている（例えば、特許文献１、特許文献２参照）。【０００３】
また、近年では、環境に配慮するため、生物に影響を及ぼす可能性のある化合物（例えば、パーフルオロオクタン酸やパーフルオロオクタンスルホン酸など）の含有量が小さいフッ素系撥水剤を布帛に付着させることが提案されている（例えば、特許文献３参照）。
【特許文献１】特開昭６０−９４６４５号公報
【特許文献２】特開昭６１−７００４３号公報
【特許文献３】特開２００７−２４７０８９号公報
【発明の開示】
【発明が解決しようとする課題】
【０００４】
本発明者は、パーフルオロオクタン酸（以下「ＰＦＯＡ」ということもある。）やパーフルオロオクタンスルホン酸（以下「ＰＦＯＳ」ということもある。）などの含有量が小さいフッ素系撥水剤を付着させた布帛は、環境に配慮した布帛であるが撥水性の点で十分ではないことを見出した。本発明はかかる背景に鑑みなされたものであり、その目的は、環境に配慮した撥水性織物であって、優れた撥水性を有する撥水性織物、および該撥水性織物を用いてなる衣料を提供することにある。
【課題を解決するための手段】
【０００５】
本発明者は上記の課題を達成するため鋭意検討した結果、ＰＦＯＡやＰＦＯＳなどの含有量が小さいフッ素系撥水剤を布帛に付与する際、布帛として、Ｓ方向のトルクを有する仮撚捲縮加工糸とＺ方向のトルクを有する仮撚捲縮加工糸とを含む複合糸を経糸および緯糸のうち少なくともどちらか一方に配した織物を用いると、蓮の葉状の微細な凹凸が織物表面に形成されることにより優れた撥水性が得られることを見出した。そして、さらに鋭意検討を重ねることにより本発明を完成するに至った。【０００６】
かくして、本発明によれば「パーフルオロオクタン酸およびパーフルオロオクタンスルホン酸の合計濃度が０〜５ｎｇ／ｇのフッ素系撥水剤が織物に付着してなる撥水性織物であって、Ｓ方向のトルクを有する仮撚捲縮加工糸とＺ方向のトルクを有する仮撚捲縮加工糸とを含む複合糸を含むことを特徴とする撥水性織物。」が提供される。【０００７】
その際、前記複合糸を構成する繊維の単糸繊度が１ｄｔｅｘ以下であることが好ましい。また、前記複合糸において、フィラメント数が５０本以上であることが好ましい。また、前記複合糸の捲縮率が１３％以上であることが好ましい。また、前記複合糸に、インターレースの個数３５〜９０個／ｍでインターレース加工が施されていることが好ましい。また、織物のカバーファクターが１５００〜２８００の範囲内であることが好ましい。また、織物にカレンダー加工が施されていることが好ましい。また、蓮の葉状の微細な凹凸が織物表面に形成されていることが好ましい。また、ＪＩＳ  Ｌ  １０１８により測定した、織物の嵩高性が１．３０以上であることが好ましい。また、織物の撥水ころがり角度が２２度以下であることが好ましい。【０００８】
また、本発明によれば、前記の撥水性織物を用いてなる衣料が提供される。
【発明の効果】
【０００９】
本発明によれば、環境に配慮した撥水性織物であって、優れた撥水性を有する撥水性織物、および該撥水性織物を用いてなる衣料が提供される。
【発明を実施するための最良の形態】
【００１０】
以下、本発明の実施の形態について詳細に説明する。
まず、本発明の撥水性織物には、パーフルオロオクタン酸（ＰＦＯＡ）およびパーフルオロオクタンスルホン酸（ＰＦＯＳ）の合計濃度（すなわち、撥水剤１ｇに含まれる、ＰＦＯＡの濃度とＰＦＯＳの濃度との合計）が０〜５ｎｇ／ｇ（ナノグラム／グラム）のフッ素系撥水剤が付着している。【００１１】
ここで、ＰＦＯＡおよびＰＦＯＳの合計濃度は高速液体クロマトグラフ−質量分析計（ＬＣ−ＭＳ）で測定したときに、撥水剤１ｇあたり５ｎｇ／ｇ以下（好ましくは１ｎｇ／ｇ未満、より好ましくはＰＦＯＡおよびＰＦＯＳのうち少なくともどちらか一方の濃度が０ｎｇ／ｇ、特に好ましくはＰＦＯＡの濃度およびＰＦＯＳの濃度がともに０ｎｇ／ｇ）である。ＰＦＯＡおよびＰＦＯＳの合計濃度が５ｎｇ／ｇよりも大きい場合、環境上好ましくない。【００１２】
ＰＦＯＡおよびＰＦＯＳの合計濃度が０〜５ｎｇ／ｇ（ナノグラム／グラム）のフッ素系撥水剤としては、Ｎ−メチロール基を含有しないモノマーのみから構成されたパーフルオロアルキルアクリレート共重合体や市販されているものなどが例示される。市販されているものでは、旭硝子（株）製のフッ素系撥水撥油剤であるアサヒガードＥシリーズＡＧ−Ｅ０６１、住友スリーエム（株）製のスコッチガードＰＭ３６２２、ＰＭ４９０、ＰＭ９３０などが好ましく例示される。【００１３】
本発明の撥水性織物には、Ｓ方向のトルクを有する仮撚捲縮加工糸とＺ方向のトルクを有する仮撚捲縮加工糸とを含む複合糸が含まれている。かかる複合糸が織物に含まれることにより、蓮の葉状の微細な凹凸が織物表面に形成されるため優れた撥水性が得られる。【００１４】
ここで、仮撚捲縮加工の条件としては、糸条を第１ローラ、セット温度が９０〜２２０℃（より好ましくは１００〜１９０℃）の熱処理ヒータを経由して撚り掛け装置によって施撚する方法や、前記施撚後、必要に応じてさらに糸条を第２ヒーター域に導入して弛緩熱処理する方法が例示される。仮撚加工時の延伸倍率は、０．８〜１．５の範囲が好ましい。また、仮撚数（Ｔ／ｍ）＝（３２５００／√Ｄｔｅｘ）×αの式においてα＝０．５〜１．５が好ましい。特に、α＝０．８〜１．２が好ましい。用いる撚り掛け装置としては、デイスク式あるいはベルト式の摩擦式撚り掛け装置が糸掛けしやすく糸切れも少なくなるため好ましい。ピン方式の撚り掛け装置でもよい。【００１５】
また、前記複合糸が、Ｓ方向のトルクを有する仮撚捲縮加工糸とＺ方向のトルクを有する仮撚捲縮加工糸とを引きそろえた後、インターレースの個数３５〜９０個／ｍ（より好ましくは４０〜８０個／ｍ）でインターレース加工（交絡処理）が施されたものであると、得られる織物表面において蓮の葉状の微細な凹凸が形成されやすく、その結果、優れた撥水性が得られるやすいため好ましい。さらには、複合糸にこのようなインターレース加工が施されていると、織物の製織性も優れ好ましい。なお、インターレース加工（交絡処理）は通常のインターレースノズルを用いて処理したものでよい。【００１６】
また、前記複合糸において、トルクは小さいほど好ましく、ノントルク（０Ｔ／ｍ）が最も好ましい。このようにノントルクとするには、Ｓ方向のトルクを有する仮撚捲縮加工糸とＺ方向の仮撚捲縮加工糸とを合糸する際、トルクの方向が異なること以外は同じトルクを有する２種の仮撚捲縮加工糸を使用するとよい。【００１７】
また、前記複合糸において、捲縮率が１３％以上（より好ましくは１３〜２５％）であると、蓮の葉状の微細な凹凸が織物表面に形成されやすいため優れた撥水性が得られ、好ましい。該捲縮率が１３％未満では十分な撥水性が得られないおそれがある。【００１８】
前記複合糸において、蓮の葉状の微細な凹凸を織物表面に形成する上で、単糸繊度が１ｄｔｅｘ以下（より好ましくは０．００１〜１．０ｄｔｅｘ、さらに好ましくは０．１〜１．０ｄｔｅｘ、特に好ましくは０．１〜０．４ｄｔｅｘ）であることが好ましい。単糸繊維径が１μｍ以下の、ナノファイバーと称される超極細繊維であってもよい。該単糸繊度が１ｄｔｅｘよりも大きいと十分な撥水性が得られないおそれがある。【００１９】
また、複合糸の総繊度としては３３〜２２０ｄｔｅｘの範囲内であることが好ましい。さらに、複合糸のフィラメント数としては５０本以上（より好ましくは５０〜１００００本、特に好ましくは５０〜３００本）の範囲内であることが優れた撥水性を得る上で好ましい。【００２０】
前記複合糸を構成する繊維としては、優れた撥水性を得る上で、ポリエステルからなるポリエステル系繊維が好ましい。かかるポリエステルとしては、テレフタル酸を主たる酸成分とし、炭素数２〜６のアルキレングリコール、すなわちエチレングリコール、トリメチレングリコール、テトラメチレングリコール、ペンタメチレングリコール、ヘキサメチレングリコールからなる群より選ばれた少なくとも１種のグリコール、特に好ましくはエチレングリコールを主たるグリコール成分とするポリエステルが例示される。【００２１】
かかるポリエステルには、必要に応じて少量（通常３０モル％以下）の共重合成分を有していてもよい。その際、使用されるテレフタル酸以外の二官能性カルボン酸としては、例えばイソフタル酸、ナフタリンジカルボン酸、ジフェニルジカルボン酸、ジフェノキシエタンジカルボン酸、β−ヒドロキシエトキシ安息香酸、Ｐ−オキシ安息香酸、５−ナトリウムスルホイソフタル酸、アジピン酸、セバシン酸、１，４−シクロヘキサンジカルボン酸のごとき芳香族、脂肪族、脂環族の二官能性カルボン酸をあげることができる。また、上記グリコール以外のジオール化合物としては、例えばシクロヘキサン−１，４−ジメタノール、ネオペンチルグリコール、ビスフェノールＡ、ビスフェノールＳのごとき脂肪族、脂環族、芳香族のジオール化合物およびポリオキシアルキレングリコール等をあげることができる。【００２２】
前記ポリエステルは任意の方法によって合成したものでよい。例えばポリエチレンテレフタレートの場合について説明すると、テレフタル酸とエチレングリコールとを直接エステル化反応させるか、テレフタル酸ジメチルのごときテレフタル酸の低級アルキルエステルとエチレングリコールとをエステル交換反応させるかまたはテレフタル酸とエチレンオキサイドとを反応させるかしてテレフタル酸のグリコールエステルおよび／またはその低重合体を生成させる第１段階の反応と、第１段階の反応生成物を減圧下加熱して所望の重合度になるまで重縮合反応させる第２段階の反応によって製造されたものでよい。また、前記ポリエステルは、マテリアルリサイクルまたはケミカルリサイクルされたポリエステルであってもよい。さらには、前記ポリエステルは、ポリ乳酸やステレオコンプレックスポリ乳酸などの脂肪族ポリエステルであってもよい。【００２３】
前記ポリエステルには、必要に応じて、艶消し剤（二酸化チタン）、微細孔形成剤（有機スルホン酸金属塩）、着色防止剤、熱安定剤、難燃剤（三酸化二アンチモン）、蛍光増白剤、着色顔料、帯電防止剤（スルホン酸金属塩）、吸湿剤（ポリオキシアルキレングリコール）、抗菌剤、その他の無機粒子の１種以上が含まれていてもよい。【００２４】
本発明の織物において、前記の複合糸が経糸または緯糸の少なくともどちらか一方（好ましくは、経糸および緯糸）に配されている。ここで、該複合糸は、織物の全重量に対して７０重量％以上（特に好ましくは１００重量％）含まれていることが好ましい。なお、本発明は織物組織を有することが肝要である。編物の場合、優れた撥水性が得られないおそれがあり好ましくない。【００２５】
本発明の撥水性織物は、例えば以下の方法により製造することができる。まず、Ｓ方向のトルクを有する仮撚捲縮加工糸とＺ方向のトルクを有する仮撚捲縮加工糸とを用いて複合糸を得る。その際、複合方法としては、インターレース加工やタスラン(登録商標)加工などの空気混繊、複合仮撚、合撚、カバリングなどいずれでもよい。なかでも、蓮の葉状の微細な凹凸が織物表面に形成し撥水性を得る上で、前述のようにインターレース加工（交絡処理）が好ましい。【００２６】
次いで、該複合糸を用いて織物を製織する。その際、織物の組織は特に限定されない。例えば、平織、綾織、朱子織等の三原組織、変化組織、たて二重織、よこ二重織等の片二重組織、たてビロードなどが例示される。層数も単層でもよいし、２層以上の多層でもよい。また、製織方法は通常の織機（例えば、通常のウオータージェットルーム、エアージェットルーム、レピアルームなど）を用いた通常の製織方法でよい。【００２７】
次いで、該織物に撥水水加工を施す。ここで、前述のように、パーフルオロオクタン酸（ＰＦＯＡ）およびパーフルオロオクタンスルホン酸（ＰＦＯＳ）の合計濃度が撥水剤１ｇあたり０〜５ｎｇ／ｇ（好ましくは０ｎｇ／ｇ）のフッ素系撥水剤を用いる。必要に応じて、制電剤、メラミン樹脂、触媒を混合して撥水剤の濃度が３〜１５重量％程度の加工剤とし、ピックアップ率５０〜９０％程度で、該加工剤を用いて織物の表面を処理することが好ましい。加工剤で織物の表面を処理する方法としては、パッド法、スプレー法などが例示される。なかでも、加工剤を織物内部まで浸透させる上でパッド法が好ましい。前記ピックアップ率とは、織物（加工剤付与前）重量に対する加工剤の重量割合（％）である。【００２８】
なお、前記制電剤としては、ポリエチレングリコール基を含有するポリエステル系樹脂、ポリエチレングリコール基を含有するウレタン系樹脂、ポリエチレングリコール基を含有するポリカチオン系化合物とジグリシジルエーテルとの反応物等などが好ましい。高級アルコール硫酸エステル塩、硫酸化油、スルホン酸塩、燐酸エステル塩などのアニオン系界面活性剤、アミン塩型、第４級アンモニウム塩、イミダリン型４級塩などのカチオン系界面活性剤、ポリエチレングリコール型、多価アルコールエステル型などの非イオン系界面活性剤、イミダリン型４級塩、アラニン型、ベタイン型などの両性界面活性剤などの制電性化合物でもよい。【００２９】
単量体の重合のための熱処理は、好ましくは５０〜１８０℃の温度で０．１〜３０分間の条件で乾熱処理および湿熱処理のうち少なくともどちらか一方の処理を行うことが好ましい。蒸熱処理であってもよい。かかる蒸熱処理において、好ましくは８０〜１６０℃の飽和水蒸気または過熱水蒸気が用いられル。その際、処理時間としては数秒から数十分の範囲が好ましい。かかる蒸熱処理を行った後、必要に応じて水洗や湯洗あるいは還元洗浄を行ってもよい。【００３０】
また、前記撥水加工工程の、前工程および後工程のうち少なくともどちらか一方の工程で、織物にカレンダー加工を施すと、織物表面が蓮の葉状となりやすく、優れた撥水性が得られ好ましい。その際、カレンダー加工の条件としては、温度１３０℃以上（より好ましくは１４０〜１９５℃）、線圧２００〜２００００Ｎ／ｃｍ（より好ましくは２００〜１０００Ｎ／ｃｍ）の範囲内であることが好ましい。【００３１】
また、前記撥水加工工程の前工程および後工程のうち少なくともどちらか一方において、常法の染色加工、アルカリ減量加工、起毛加工を行ってもよい。さらには、紫外線遮蔽剤、抗菌剤、消臭剤、防虫剤、蓄光剤、再帰反射剤、マイナスイオン発生剤等を付加適用してもよい。【００３２】
かかる織物において、下記式で定義する織物のカバーファクターＣＦが１５００〜２８００の範囲内であると、さらに優れた撥水性が得られ好ましい。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。【００３３】
また、かかる織物において、ＪＩＳ  Ｌ  １０１８により測定した、織物の嵩高性が１．３０以上（より好ましくは１．５０〜２．００）であると、さらに優れた撥水性が得られ好ましい。【００３４】
かくして得られた撥水性織物には、パーフルオロオクタン酸およびパーフルオロオクタンスルホン酸の合計濃度が０〜５ｎｇ／ｇのフッ素系撥水剤が付着しているので、該撥水性織物は環境に配慮した織物となる。また同時に、前記複合糸が織物に含まれることにより、該撥水性織物の表面において蓮の葉状の微細な凹凸が形成される。そして、当該蓮の葉状の微細な凹凸により微小な空気層が形成されるので、水滴が織物表面にのったときに優れた撥水性を呈する。なお、かかる効果はロータス効果と称されることもある。【００３５】
その際、撥水性としては、織物の撥水ころがり角度が２５度以下（より好ましくは２２度以下、特に好ましくは５〜２２度）であることが好ましい。【００３６】
ただし、撥水ころがり角度とは、水平版上に取りつけた平面状の被測定試料に０．２ｃｃの水を静かに滴下し、この平板を等速度で静かに傾斜させ、水滴がころがりはじめるときの角度である。【００３７】
次に、本発明の衣料は前記の織物を用いてなる衣料である。本発明の衣料は前記の織物を用いているので、環境に配慮した衣料であって、かつ優れた撥水性を有している。なお、かかる衣料には、ダウン衣料、バドミントンシャツ、ランニングシャツ、サッカーパンツ、テニスパンツ、バスケットパンツ、卓球パンツ、バドミントンパンツ、ランニングパンツ、ゴルフパンツ、各種スポーツ 用アンダーシャツ、各種スポーツ 用インナーウエア、セーター、Ｔシャツ、ジャージ、トレーナー、ウインドブレーカー、ジャケットなどが含まれる。【００３８】
なお、前記の織物は環境に配慮した織物であって優れた撥水性を有しているので、衣料だけでなく、傘地、レインコート地、靴、帽子、ふとん側地、ふとんカバーなどにも好適に使用される。
【実施例】
【００３９】
次に本発明の実施例及び比較例を詳述するが、本発明はこれらによって限定されるものではない。なお、実施例中の各測定項目は下記の方法で測定した。
（１）トルク
試料（捲縮糸）約７０ｃｍを横に張り、中央部に０．１８ｍＮ×表示テックス（２ｍｇ／ｄｅ）の初荷重を吊るした後、両端を引揃えた。【００４０】
糸は残留トルクにより回転しはじめるが初荷重が静止するまでそのままの状態で持ち、撚糸を得た。こうして得た撚糸を１７．６４ｍＮ×表示テックス（０．２ｇ／ｄｅ）の荷重下で２５ｃｍ長の撚数を検撚器で測定した。得られた撚数（Ｔ／２５ｃｍ）を４倍にトルク（Ｔ／ｍ）を算出した。
（２）インターレース（交絡）の個数
交絡糸を８．８２ｍＮ×表示テックス（０．１ｇ／ｄｅ）の荷重下で１ｍの長さをとり、除重後、室温で２４時放縮後の結節点の数を読み取り、個／ｍで表示した。
（３）捲縮率
供試糸条を、周長が１．１２５ｍの検尺機のまわりに巻きつけて、乾繊度が３３３３ｄｔｅｘのかせを調製した。 前記かせを、スケール板の吊り釘に懸垂して、その下部分に６ｇの初荷重を付加し、さらに６００ｇの荷重を付加したときのかせの長さＬ０を測定した。その後、直ちに、前記かせから荷重を除き、スケール板の吊り釘から外し、このかせを沸騰水中に３０分間浸漬して、捲縮を発現させる。沸騰水処理後のかせを沸騰水から取り出し、かせに含まれる水分をろ紙により吸収除去し、室温において２４時間風乾した。この風乾されたかせを、スケール板の吊り釘に懸垂し、その下部分に、６００ｇの荷重をかけ、１分後にかせの長さＬ１ａを測定し、その後かせから荷重を外し、１分後にかせの長さＬ２ａを測定した。供試フィラメント糸条の捲縮率（ＣＰ）を、下記式により算出した。
ＣＰ（％）＝（（Ｌ１ａ−Ｌ２ａ）／Ｌ０）×１００
（４）ストレッチ性
ＪＩＳ  Ｌ  １０９６  Ｂ法によりストレッチ性（％）を測定した。
（４）織物の厚さ
ＪＩＳ  Ｌ１０９６により織物の厚さ（ｍｍ）を測定した。
（５）織物の目付け
ＪＩＳ  Ｌ１０９６により織物の目付け（ｇ／ｍ２）を測定した。
（６）織物の嵩高性
ＪＩＳ  Ｌ１０１８により織物の嵩高性を測定した。
（７）カバーファクター
下記式により織物のカバーファクターＣＦを算出した。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
（８）撥水性（撥水ころがり角度）
水平版上に取りつけた平面状の被測定試料に０．２ｃｃの水を静かに滴下し、この平板を等速度で静かに傾斜させ、水滴がころがりはじめるときの角度を撥水ころがり角度とした。なお、撥水ころがり角度が小さいほど撥水性が良好であり、２５度以下を合格とする。
（９）ＰＦＯＡおよびＰＦＯＳの濃度
次の条件でＰＦＯＡおよびＰＦＯＳの濃度を測定し、ｎｇ／ｇで表示した。
装置：ＬＣ−ＭＳ／ＭＳタンデム型質量分析計ＴＳＱ−７０００（サーモエレクトロン）
高速液体クロマトグラフＬＣ−１０Ａｖｐ（島津製作所）
カラム：Ｃａｐｃｅｌｌｐａｋ Ｃ８ １００ｍｍ×２ｍｍi.d.（５μｍ）
移動層：Ａ；０．５ｍｍｏｌ／Ｌ酢酸アンモニウム、Ｂ；アセトニトリル
流速：０．２ｍＬ／ｍｉｎ
試料注入量：３μＬ
ＣＰ温度：２２０℃
イオン化電圧：４．５ｋｖ
イオンマルチ：１３００ｖ
イオン化法：ＥＳＩ−Ｎｅｇａｔｉｖｅ
［実施例１］
ポリエチレンテレフタレートを用いて通常の紡糸装置から２８０℃で溶融紡糸し、２８００ｍ／分の速度で引取り、延伸することなく巻取り、半延伸されたポリエチレンテレフタレート糸条５６ｄｔｅｘ／３６ｆｉｌを得た。【００４１】
次いで、該ポリエチレンテレフタレート糸条を用いて、延伸倍率１．６倍、仮撚数２５００Ｔ／ｍ（Ｓ方向）、ヒーター温度１８０℃、糸速３５０ｍ／分の条件で同時延伸仮撚捲縮加工を行った。【００４２】
また、前記ポリエチレンテレフタレート糸条を用いて延伸倍率１．６倍、仮撚数２５００Ｔ／ｍ（Ｚ方向）、ヒーター温度１８０℃、糸速３５０ｍ／分の条件で同時延伸仮撚捲縮加工を行った。【００４３】
次いで、これらＳ方向のトルクを有する仮撚捲縮加工糸とＺ方向の仮撚捲縮加工糸とを合糸してインターレース加工（交絡処理）を行い、複合糸（６６ｄｔｅｘ／７２ｆｉｌ、捲縮率１６％、トルク０Ｔ／ｍ）を得た。インターレース加工は、インターレースノズルを用い、オーバーフィード率１．０％、圧空圧０．３ＭＰａ（３ｋｇｆ／ｃｍ２）で５０個／ｍのインターレース（交絡）を付与した。【００４４】
次いで、該複合糸を経糸および緯糸に配して、通常のウォータージェットルーム織機を使用して平組織の織物（前記複合糸だけで構成される織物）を織成した。【００４５】
次いで、Ｕ型ソフサーを用いて９５℃で前記織物を拡布精練した後、液流染色機を用いて温度１２０℃でリラックス処理した。次いで、テンターを用いて温度１９０℃で該織物を中間セットした。次いで、液流染色機を用いて温度１３０℃で分散染料による染色加工を行った後、下記の撥水加工を施した。【００４６】
撥水加工は下記の加工剤を使用し、ピックアップ率８０％で搾液し、１３０℃で３分間乾燥後１７０℃で４５秒間熱処理を行った。
＜加工剤組成＞
・ふっ素系撥水剤 ８．０ｗｔ％
（旭硝子（株）製、アサヒガードＥシリーズＡＧ−Ｅ０６１  ＰＦＯＡ：１ｎｇ／ｇ未満、ＰＦＯＳ：１ｎｇ／ｇ未満）
・メラミン樹脂 ０．３ｗｔ％   
（住友化学（株）製、スミテックスレジンＭ−３）
・触媒 ０．３ｗｔ％
（住友化学（株）製、スミテックスアクセレレータＡＣＸ）
・水 ９１．４ｗｔ％
次いで、テンターを用いて温度１７０℃で該織物をファイナルセットした。そして、ロール温度１５０℃、線圧３００Ｎ／ｃｍで該織物にカレンダー加工を行い、撥水性織物を得た。【００４７】
かくして得られた撥水性織物において、厚さ０．１５ｍｍ、目付け９２ｇ／ｍ２、嵩高性１．６７、経密度１３２本／２．５４ｃｍ、緯密度１１２／２．５４ｃｍ、カバーファクターは１８９０、緯ストレッチ性７％、ころがり角度１８度であった。該撥水性織物の表面に蓮の葉状の微細な凹凸が形成されており、該撥水性織物は撥水性に優れるものであった。また、該撥水性織物には前記の撥水剤が付着しているので、該撥水性織物は環境に配慮した織物であった。【００４８】
かかる撥水性織物を用いてウインドブレーカー（スポーツ衣料）を縫製し、試験者が該ウインドブレーカーを着用したところ、該ウインドブレーカーは撥水性に優れていた。【００４９】
［比較例１］
実施例１において、ポリエチレンテレフタレートからなる仮撚捲縮加工糸（５６ｄｔｅｘ／７２ｆｉｌ、捲縮率１４％、トルク４５Ｔ／ｍ）を複合糸にすることなく単独糸として経糸および緯糸に配すること以外は実施例１と同様にした。【００５０】
得られた撥水性織物において、厚さ０．０９ｍｍ、目付け７５ｇ／ｍ２、嵩高性１．１６、経密度１４８本／２．５４ｃｍ、緯密度１２０／２．５４ｃｍ、カバーファクターは１９００、緯ストレッチ性４％、ころがり角度２６度であった。該撥水性織物は環境に配慮した織物であったが、撥水性に劣るものであった。【００５１】
また、かかる織物を用いてウインドブレーカー（スポーツ衣料）を縫製し、試験者が該ウインドブレーカーを着用したところ、該ウインドブレーカーは撥水性に劣っていた。
【産業上の利用可能性】
【００５２】
本発明によれば、環境に配慮した撥水性織物であって優れた撥水性を有する撥水性織物、および該撥水性織物を用いてなる衣料が得られ、その工業的価値は極めて大である。
【国際調査報告】
2012077488.tif 000002
2012077488.tif 000003
2012077488.tif 000004
2012077488.tif 000005